(57)【要約】      （修正有）【課題】手で持って温める程度の加熱により造形可能な程度に軟化し、べたつかず、さらさらした手触り感があり、十分な伸展性が有る工作用粘土を提供する。【解決手段】骨材と、糊剤と、塩化カルシウムと、粘着抑制成分と、水を練り合わせて成り、前記糊剤は、ＣＭＣと米粉とを含むことを特徴とする工作用粘土。米粉がうるち米の場合は、糊剤に於けるＣＭＣと米粉の量は、ＣＭＣが６５〜９５質量％の範囲、米粉が３５〜５質量％の範囲で、全体で１００質量％である。米粉がもち米の場合は、糊剤に於けるＣＭＣと米粉の量は、ＣＭＣが５５〜９５質量％の範囲、米粉が４５〜５質量％の範囲で、全体で１００質量％である。【選択図】なし【特許請求の範囲】
【請求項１】
骨材と、糊剤と、塩化カルシウムと、粘着抑制成分と、水を練り合わせて成り、
前記糊剤は、ＣＭＣと米粉とを含む、
ことを特徴とする工作用粘土。
【請求項２】
請求項１に於いて、
前記米粉は、うるち米の米粉であり、
前記糊剤に於けるＣＭＣと米粉の量は、ＣＭＣが６５〜９５質量％の範囲、米粉が３５〜５質量％の範囲で、全体で１００質量％である、
ことを特徴とする工作用粘土。
【請求項３】
請求項１に於いて、
前記米粉は、もち米の米粉であり、
前記糊剤に於けるＣＭＣと米粉の量は、ＣＭＣが５５〜９５質量％の範囲、米粉が４５〜５質量％の範囲で、全体で１００質量％である、
ことを特徴とする工作用粘土。
【請求項４】
請求項１〜請求項３の何れかに於いて、
さらに、色素と大豆プロテインとを添加して成る、
ことを特徴とする工作用粘土。
【発明の詳細な説明】
【技術分野】
【０００１】
本発明は、幼稚園や保育園或いは小学校等で用いられる工作用の粘土に関する。詳しくは、べたつかず、さらさらした手触り感があり、十分な伸展性があり、所望の形状を良好に造形でき、造形された形状を室温環境下で維持できるという優れた特性を備えるとともに、さらに、種々の色に着色でき、工作時に手が粘土の色で染まることがないという優れた特性をも兼ね備えた粘土に関する。
【背景技術】
【０００２】
幼稚園や保育園或いは小学校等では、図工の教材として用いる粘土として、手触り感がさらさらしていてべたつかない、十分な伸展性があって造形し易い等の特性を備えた粘土が望まれている。この要請に応えるべく、本出願人は、先に、手触り感がさらさらしていてべたつかず、造形し易く、所望の形状を良好に造形できるという優れた特性を備えた粘土を出願している（特開２０１８−１２００３３号公報；特許文献１）。
また、幼稚園や保育園或いは小学校等では、図工の教材として用いる粘土として、種々の色の粘土が望まれており、その色が工作時に手に着かないことが望まれている。
工作時に手が粘土の色で染まることを防止することを謳う先行技術としては、特開２０１７−１１１２２４号公報（特許文献２）、特開２００６−０５８８６７号公報（特許文献３）を挙げることができる。
ここで、特許文献２は、植物由来の色素を混合した粘土について、その色素が手に付着することを防止するものであり、鮮やかな色合いの合成色素については、付着を防止できないと思われる。また、植物由来の色素を混合しているため、品質保持のためには、防腐剤の添加が必須になると思われる。
また、特許文献３は、相対的に高価な牛乳由来の脱脂粉乳、カゼイン、カゼインナトリウム、カゼインカルシウム、カゼインカリウム、カゼインマグネシウムの何れか１種以上を、色移り防止剤として添加するものであるため、コスト的な問題がある。また、北海道という一地域に産地が偏在している牛乳由来であるため、災害時等、安定的・継続的に材料を入手できるかという問題もある。
【先行技術文献】
【特許文献】
【０００３】
【特許文献１】特開２０１８−１２００３３号公報
【特許文献２】特開２０１７−１１１２２４号公報
【特許文献３】特開２００６−０５８８６７号公報
【発明の概要】
【発明が解決しようとする課題】
【０００４】
上述のように、べたつかない、さらさらした手触り感がある、十分な伸展性が有る、所望の形状を良好に造形できる、造形後は長期間に渡って形状を保持できる、等の優れた特性を備えた粘土が望まれている。
さらに、鮮やかな色に着色できるとともに、工作時に手が粘土の色に染まることがないという優れた特性を併せ持つ粘土も望まれている。
【０００５】
本発明は、べたつかず、さらさらした手触り感があり、十分な伸展性が有り、所望の形状を造形し易いという優れた特性を持つ工作用粘土を提供することを目的とする。
また、鮮やかな色に着色でき、工作時に手が粘土の色に染まることがないという優れた特性を併せ持つ工作用粘土を提供することを目的とする。
【課題を解決するための手段】
【０００６】
本発明は、下記［１］〜［４］のように記述され得る。
［１］構成１
骨材と、糊剤と、塩化カルシウムと、粘着抑制成分と、水を練り合わせて成り、
前記糊剤は、ＣＭＣと米粉とを含む、
ことを特徴とする工作用粘土。
［２］構成２
構成１に於いて、
前記米粉は、うるち米の米粉であり、
前記糊剤に於けるＣＭＣと米粉の量は、ＣＭＣが６５〜９５質量％の範囲、米粉が３５〜５質量％の範囲で、全体で１００質量％である、
ことを特徴とする工作用粘土。
ＣＭＣが６５質量％未満、且つ、米粉が３５質量％以上では、ベタつくようになる。
例えば、糊剤をＣＭＣと米粉（うるち米）のみで構成したときに於いて、ＣＭＣと米粉の質量比が、「７：１」、「６：２」、「５：３」程度では良好であるが、「４：４」になるとベタベタするようになる。
［３］構成３
構成１に於いて、
前記米粉は、もち米の米粉であり、
前記糊剤に於けるＣＭＣと米粉の量は、ＣＭＣが５５〜９５質量％の範囲、米粉が４５〜５質量％の範囲で、全体で１００質量％である、
ことを特徴とする工作用粘土。
ＣＭＣが５５質量％未満、且つ、米粉が４５質量％以上では、ベタつくようになる。
例えば、糊剤をＣＭＣと米粉（もち米）のみで構成したときに於いて、ＣＭＣと米粉の質量比が、「７：１」、「６：２」程度では良好であるが、「５：３」になるとベタベタするようになる。
前記糊剤は、さらに、メチルセルロース、コーンスターチ、マンナン粉、多糖類から選ばれた１種以上を含んでもよい。
【０００７】
［４］構成４
構成１〜構成３の何れかに於いて、
さらに、色素と大豆プロテインとを添加して成る、
ことを特徴とする工作用粘土。
前記構成１の工作用粘土１００質量部に対して、大豆プロテインが０．００２質量部未満では色移り防止効果が無く、大豆プロテインが１０質量部を越えると工作用粘土にならない。したがって、大豆プロテインの添加量は、構成１の工作用粘土１００質量部に対して、０．００２〜１０質量部の範囲を好適に用いることができる。
大豆プロテインとしては、保水力に優れるとともに水への溶解性に優れ、さらに好ましくは、ゲル化力、結着力、乳化力も有り、惣菜や食肉・水産加工等に用いられ得る粉末状大豆蛋白を例示することができる。
【０００８】
前記骨材としては、タルクを用いることができる。タルク（含水珪酸マグネシウム）としては、例えば、平均粒径が５０〜１［μm］ 程度のものを好適に用いることができる。また、食品添加物として提供されているものであれば、安全性の面からも好ましい。
また、前記骨材は、さらに、硫酸カルシウム、硫酸ナトリウム、硫酸マグネシウム、二酸化珪素、炭酸マグネシウム、卵殻から選ばれた１種以上を含んでもよい。これらを含有するとき、骨材全体に於けるタルクの量は、例えば、骨材を１００質量％としたとき、６０質量％以上、好ましくは７０質量％以上、更に好ましくは８０質量％以上である。例えば、タルク２０質量部、硫酸カルシウム４質量部で、骨材を構成するこができる。
前記粘着抑制成分としては、シリコーンオイルが好ましく、さらに、グリセリン、プロピレングリコール、ヒアルロン酸ナトリウムから選ばれた１種以上を含んでもよい。これらを含有するとき、粘着抑制成分全体に於けるシリコーンオイルの量は、粘着抑制成分を１００質量％としたとき、好ましくは８０質量％以上、更に好ましくは９０質量％以上である。シリコーンオイルとしては、ジメチルポリシロキサンが特に好ましい。
例えば、前記骨材は１２〜３６質量％、前記糊剤は４〜１２質量％、前記塩化カルシウムは９〜２７質量％、前記粘着抑制成分は０．１〜２質量％、前記水は４０〜６０質量％の範囲であって、合計で１００質量％とすることができる。
なお、本発明の目的を損なわない成分であれば、上記で例示した以外の微量成分を含有していてもよい。
【発明の効果】
【０００９】
構成１の工作用粘土は、骨材と、糊剤と、塩化カルシウムと、粘着抑制成分と、水を練り合わせて成り、前記糊剤は、ＣＭＣと米粉とを含むため、べたつかず、さらさらした手触り感があり、十分に良好な伸展性が有り、所望の形状を良好に造形でき、造形された形状を室温環境下で長期間に渡って維持できるという効果がある。
構成２や構成３の工作用粘土は、糊剤に於けるＣＭＣと米粉の良好な質量比の範囲を与えることができる効果がある。
構成４の工作用粘土は、さらに、色素と大豆プロテインとを添加して成るため、工作時に手が粘土の色に染まることがないという効果がある。
【発明を実施するための形態】
【００１０】
以下、本発明の実施の形態を説明する。
糊剤の成分（実施例・比較例の「糊剤１」）であるＣＭＣ（カルボキシメチルセルロース／カルボキシメチルセルロースナトリウム）としては、１％水溶液・２５℃での粘度が８００〜８０００［mPa・s］、好ましくは２０００〜７０００［mPa・s］、更に好ましくは２５００〜６０００［mPa・s］の範囲を、好適に用いることができる。
例えば、ダイセルファインケム株式会社製の「ＣＭＣダイセル（同社の登録商標）の品番２２００，２２６０；何れも高純度品でエーテル化度０．８〜１．０」や、日本製紙株式会社製の「サンローズ（ＳＵＮＲＯＳＥは同社の登録商標）の品種Ｆ」、或いは、第１工業製薬株式会社製の「セロゲン（同社の登録商標）３Ｈ，４Ｈ，ＢＳＨ−６，ＢＳＨ−１２，Ｆ３Ｈ，Ｆ−ＢＳＨ−１２，Ｆ−６ＨＳ９」等が該当するか、又は部分的に該当する。また、食品添加物として提供されているものであれば安全性の面からも好ましい。エーテル化度は、好ましくは０．６０〜１．００、更に好ましくは、０．６５〜０．９５の範囲を好適に用いることができる。
糊剤の成分（実施例・比較例の「糊剤２」）である米粉としては、市販の「うるち米」や「もち米」の米粉を、好適に用いることができる。
糊剤の成分として追加してもよいメチルセルロースとしては、ＣＭＣと同等の粘度のものを好適に用いることができる。例えば、信越化学工業株式会社から「メトローズ（同社の登録商標）」の商品名で提供されているものであって、上述したＣＭＣの粘度と同等の粘度のものを好適に用いることができる。
【００１１】
タルク（含水珪酸マグネシウム）としては、例えば、平均粒径が５０〜１［μm］ 程度のものを好適に用いることができる。また、食品添加物として提供されているものであれば、安全性の面からも好ましい。
シリコーンオイルとしては、２５℃での動粘度が１〜１０００［mm2／s］、好ましくは１０〜９００［mm2／s］、更に好ましくは５０〜８００［mm2／s］の範囲を好適に用いることができる。また、シリコーンオイルとしては、例えば、ジメチルポリシロキサン等のジメチルシリコーンオイルを好適に用いることができる。例えば、信越化学工業株式会社製の「ＫＦ−９６」シリーズ等が該当するか、又は部分的に該当する。食品用に提供されている「ＫＦ−９６ＡＤＦ」シリーズであれば、安全性の面からも好ましい。
【００１２】
以下、実施例、比較例を述べる。
実施例（５例）と比較例（５例）の工作用粘土をそれぞれ作成して、それぞれの特性を評価した。評価の基準は下記の通り。
記
（ａ）着色
×：粘土の色が鮮やかでない，  ○：粘土の色が鮮やか
（ｂ）色移り
×：手が粘土の色に染まる，    ○：手が粘土の色に染まらない
（ｃ）手触り感
×：手に付着する，            ○：手に付着せず、さらさらしている
（ｄ）造形性
×：脆く壊れて造形できない    ○：造形可能
ここで、造形性評価の対象の造形物としては、薄片状の部位を有するジュラ期の生物であるトリケラトプス類似の動物像で、幅が５ｍｍ程度のサイズのものを用いた。
（ｅ）伸展性（造形前の塊状物の両端を持って引っ張ったとき切れた長さ）
×：切断長≦１ｍ，  ○：１ｍ＜切断長≦２ｍ，  ◎（二重丸）：２ｍ＜切断長
上記（ｅ）の伸展性評価を３段階とした理由は、切断長が１ｍを越えていれば通常の工作用には適していること、２ｍを越えると非常に細かな造形にも適していること、を考慮したものである。
【００１３】
（１）実施例１
大豆プロテイン：粉末状大豆たん白  ０．１［g］
（不二製油株式会社製，フジプロ）
骨材−１：タルク（含水珪酸マグネシウム）  ２０［g］
（商品名：食添タルクＳ−１，平均粒径８．７［μm］）
骨材−２：硫酸カルシウム  ４［g］
（商品名：食品添加物硫酸カルシウム，物質名：硫酸カルシウム二水和物）
糊剤１：ＣＭＣ  ７［g］
（商品名：セロゲンＦシリーズ（食品工業用），物質名：カルボキシメチルセルロースナトリウム，２５℃・１％水溶液での粘度：約３０００［mPa・s］）
糊剤２：米粉（うるち米）  １[g]
（新潟製粉（株）製・パウダーライス  ＴＹＰＥ  Ｄ）                        
塩化カルシウム：塩化カルシウム  １８［g］
（商品名：ＲＳ（塩化カルシウム），物質名：塩化カルシウム二水和物）
粘着抑制成分：シリコーンオイル  ０．５［g］
（信越化学株式会社，商品名：ＫＦ−９６ＡＤＦシリーズ，物質名：ジメチルポリシロキサン，２５℃での動粘度:約１５０［mm2／s］）
水：水  ４９．５［g］
を、配合し、さらに、
色素：合成色素「商品名：食用赤色１０６号」
（三栄源エフエフアイ（株）製）
を、微量添加して、練り合わせた。
（１−ａ）実施例１１
糊剤１（ＣＭＣ）、糊剤２（米粉）を、
ＣＭＣ            ６[g]、
米粉（うるち米）  ２[g]
とした他は、実施例１と同じ材料・同じ配合で、工作用粘土を作成した。
（１−ｂ）実施例１２
糊剤１（ＣＭＣ）、糊剤２（米粉）を、
ＣＭＣ            ５[g]
米粉（うるち米）  ３[g]
とした他は、実施例１と同じ材料・同じ配合で、工作用粘土を作成した。
【００１４】
（１−Ａ）実施例１５
糊剤１（ＣＭＣ）、糊剤２（米粉）を、
ＣＭＣ          ７[g]
米粉（もち米）  １[g]
とし、もち米として「新潟製粉（株）製・パウダーライスもち粉」を用いた他は、実施例１と同じ材料・同じ配合で、工作用粘土を作成した。
（１−Ｂ）実施例１６
糊剤１（ＣＭＣ）、糊剤２（米粉）を、
ＣＭＣ          ６[g]
米粉（もち米）  ２[g]
とし、もち米として「新潟製粉（株）製・パウダーライスもち粉」を用いた他は、実施例１と同じ材料・同じ配合で、工作用粘土を作成した。
【００１５】
（２）比較例１
糊剤１（ＣＭＣ）、糊剤２（米粉）を、
ＣＭＣ            ８[g]、
米粉              ０[g]
とした他は、実施例１と同じ材料・同じ配合で、工作用粘土を作成した。
（２−ａ）比較例１１
糊剤１（ＣＭＣ）、糊剤２（米粉）を、
ＣＭＣ            ４[g]、
米粉（うるち米）  ４[g]
とした他は、実施例１と同じ材料・同じ配合で、工作用粘土を作成した。
（２−Ａ）比較例１５
糊剤１（ＣＭＣ）、糊剤２（米粉）を、
ＣＭＣ          ５[g]
米粉（もち米）  ３[g]
とし、もち米として「新潟製粉（株）製・パウダーライスもち粉」を用いた他は、実施例１と同じ材料・同じ配合で、工作用粘土を作成した。
【００１６】
（３）実施例２（粘着抑制成分少なめ）
粘着抑制成分である「ジメチルポリシロキサン」を「０．２［ｇ］」（少なめ）とした他は、実施例１と同じ材料・配合で、工作用粘土を作成した。即ち、ＣＭＣと米粉（うるち米）は、それぞれ、７[g]、１[g]とした。
（４）比較例２
糊剤を、ＣＭＣ  ８[g]、米粉  ０[g]とした他は、実施例２と同じ材料・同じ配合で、工作用粘土を作成した。
（５）実施例３（粘着抑制成分多め）
粘着抑制成分である「ジメチルポリシロキサン」を「１．９［ｇ］」（多め）とした他は、実施例１と同じ材料・配合で、工作用粘土を作成した。即ち、ＣＭＣと米粉（うるち米）は、それぞれ、７[g]、１[g]とした。
（６）比較例３
糊剤を、ＣＭＣ  ８[g]、米粉  ０[g]とした他は、実施例３と同じ材料・同じ配合で、工作用粘土を作成した。
（７）実施例４（水少なめ）
水を「４２［ｇ］」（少なめ）とした他は、実施例１と同じ材料・配合で、工作用粘土を作成した。即ち、ＣＭＣと米粉（うるち米）は、それぞれ、７[g]、１[g]とした。
（８）比較例４
糊剤を、ＣＭＣ  ８[g]、米粉  ０[g]とした他は、実施例４と同じ材料・同じ配合で、工作用粘土を作成した。
（９）実施例５（水多め）
水を「５８［ｇ］」（多め）とした他は、実施例１と同じ材料・配合で、工作用粘土を作成した。即ち、ＣＭＣと米粉（うるち米）は、それぞれ、７[g]、１[g]とした。
（１０）比較例５
糊剤を、ＣＭＣ  ８[g]、米粉  ０[g]とした他は、実施例５と同じ材料・同じ配合で、工作用粘土を作成した。
【００１７】
【表１】
2020166219.tif 000002
【００１８】
なお、ＣＭＣ及び米粉とともに、コーンスターチ、メチルセルロース、マンナン粉、多糖類の１種以上を追加的に用いて実施例１と同様に配合した場合も、良好な結果を得た。
同様に、ジメチルポリシロキサンに代えて、及び／又は、ジメチルポリシロキサンとともに、ヒアルロン酸ナトリウム、グリセリン、プロピレングリコールの１種以上を用いて実施例１と同様に配合した場合も、良好な結果を得た。
また、塩化カルシウムを配合することにより、本発明の目的に適う粘土を得られるとともに、防腐効果や防黴効果を得られた。
また、表の評価には示さなかったが、タルクを配合することにより、剥離性、硬化性、軟化防止、付着防止に、良好な結果を得た。
また、硫酸カルシウムを配合することにより、抗菌効果を得られた。
【００１９】
また、実施例１と同じ配合で作成したサンプルについて、三栄源エフエフアイ（株）製の合成色素「商品名：食用赤色１０６号」を微量添加することにより、問題無く「赤色」に着色できた。
同様に、「商品名：青色１号」を微量添加することにより、問題無く「青色」に着色でき、「商品名：黄色４号，黄色５号」を微量添加することにより、問題無く「黄色」に着色でき、「神戸化成（株）製・商品名：ＳＵＭＩ（植物炭素色素）」を微量添加することにより、問題無く「黒色」に着色できた。